(57)【特許請求の範囲】
【請求項１】
次に示す成分（ａ−１）および（ａ−２）
（ａ−１）アルコキシ（メタ）アクリレート    ２０〜９９．９重量％
（ａ−２）架橋性官能基を有するモノマー        ０．１〜１０重量％
を含むモノマーを共重合させて得られる酸性基を実質的に有しない重量平均分子量が５万以上４０万未満である主アクリル系ポリマー（Ａ）と、該主アクリル系ポリマー（Ａ）１００重量部に対して、
水素結合性官能基を有し、酸性基を実質的に有しない重量平均分子量が１０万未満の低分子量（メタ）アクリル系ポリマー（Ｂ）：０．１〜１５重量部と、
イソシアネート系架橋剤（Ｃ）：０．１〜２重量部とを含有することを特徴とする粘着剤（ただし、該粘着剤中における主アクリル系ポリマー（Ａ）の重量平均分子量と、低分子量（メタ）アクリル系ポリマー（Ｂ）の重量平均分子量とはＡ＞Ｂの関係を有する。）。
【請求項２】
上記主アクリル系ポリマー（Ａ）を形成する（ａ−２）架橋性官能基を有するモノマーが、水酸基含有モノマーであることを特徴とする請求項第１項記載の粘着剤。
【請求項３】
上記低分子量（メタ）アクリル系ポリマー（Ｂ）に導入されている水素結合性官能基が、アミノ基含有モノマー、アミド基含有モノマー、窒素系複素環含有モノマー、シアノ基含有モノマーよりなる群から選ばれる少なくとも一種類のモノマーを共重合することにより導入された基であることを特徴とする請求項第１項記載の粘着剤。
【請求項４】
上記主アクリル系ポリマー（Ａ）のガラス転移温度（Ｔｇ−１）が−７０℃〜０℃の範囲内にあり、低分子量（メタ）アクリル系ポリマー（Ｂ）のガラス転移温度（Ｔｇ−２）が５０℃〜１１０℃の範囲内にあり、かつ上記低分子量（メタ）アクリル系ポリマー（Ｂ）のガラス転移温度（Ｔｇ−２）と主アクリル系ポリマー（Ａ）のガラス転移温度（Ｔｇ−１）との差［（Ｔｇ−２）−（Ｔｇ−１）］が５０℃以上であることを特徴とする請求項第１項記載の粘着剤。
【請求項５】
上記粘着剤が、金属あるいは金属酸化物と直接接触する静電容量方式のタッチパネル用の粘着剤であることを特徴とする請求項第１項記載の粘着剤。
【請求項６】
次に示す成分（ａ−１）および（ａ−２）
（ａ−１）アルコキシ（メタ）アクリレート    ２０〜９９．９重量％
（ａ−２）架橋性官能基を有するモノマー        ０．１〜１０重量％
を含むモノマーを共重合させて得られる酸性基を実質的に有しない重量平均分子量が５万以上４０万未満である主アクリル系ポリマー（Ａ）と、該主アクリル系ポリマー（Ａ）１００重量部に対して、
水素結合性官能基を有し、酸性基を実質的に有しない重量平均分子量が１０万未満の低分子量（メタ）アクリル系ポリマー（Ｂ）：０．１〜１５重量部と、
イソシアネート系架橋剤（Ｃ）：０．１〜２重量部とを含有する粘着剤から形成された厚さが１０〜１０００μｍの範囲内にある粘着剤層を有することを特徴とする粘着シート（ただし、該粘着剤中における主アクリル系ポリマー（Ａ）の重量平均分子量と、低分子量（メタ）アクリル系ポリマー（Ｂ）の重量平均分子量とはＡ＞Ｂの関係を有する。）。
【請求項７】
上記主アクリル系ポリマー（Ａ）を形成する（ａ−２）架橋性官能基を有するモノマーが、水酸基含有モノマーであることを特徴とする請求項第６項記載の粘着シート。
【請求項８】
上記低分子量（メタ）アクリル系ポリマー（Ｂ）に導入されている水素結合性官能基が、アミノ基含有モノマー、アミド基含有モノマー、窒素系複素環含有モノマー、シアノ基含有モノマーよりなる群から選ばれる少なくとも一種類のモノマーを共重合することにより導入された基であることを特徴とする請求項第６項記載の粘着シート。
【請求項９】
上記主アクリル系ポリマー（Ａ）のガラス転移温度（Ｔｇ−１）が−７０℃〜０℃の範囲内にあり、低分子量（メタ）アクリル系ポリマー（Ｂ）のガラス転移温度（Ｔｇ−２）が５０℃〜１１０℃の範囲内にあり、かつ上記低分子量（メタ）アクリル系ポリマー（Ｂ）のガラス転移温度（Ｔｇ−２）と主アクリル系ポリマー（Ａ）のガラス転移温度（Ｔｇ−１）との差［（Ｔｇ−２）−（Ｔｇ−１）］が５０℃以上であることを特徴とする請求項第６項記載の粘着シート。
【請求項１０】
上記粘着シートを形成する粘着剤が、金属あるいは金属酸化物と直接接触する静電容量方式のタッチパネル用の粘着剤であることを特徴とする請求項第６項記載の粘着シート。
【請求項１１】
上記粘着シートの少なくとも一方の表面に、剥離処理を施したカバーフィルムが配置されていることを特徴とする請求項第６項記載の粘着シート。
【請求項１２】
次に示す成分（ａ−１）および（ａ−２）
（ａ−１）アルコキシ（メタ）アクリレート    ２０〜９９．９重量％
（ａ−２）架橋性官能基を有するモノマー        ０．１〜１０重量％
を含むモノマーを共重合させて得られる酸性基を実質的に有しない重量平均分子量が５万以上４０万未満である主アクリル系ポリマー（Ａ）と、該主アクリル系ポリマー（Ａ）１００重量部に対して、
水素結合性官能基を有し、酸性基を実質的に有しない重量平均分子量が１０万未満の低分子量（メタ）アクリル系ポリマー（Ｂ）：０．１〜１５重量部と、
イソシアネート系架橋剤（Ｃ）：０．１〜２重量部とを含有する粘着剤から形成された厚さが１０〜１０００μｍの範囲内にある粘着剤層を有する粘着シート（ただし、該粘着剤中における主アクリル系ポリマー（Ａ）の重量平均分子量と、低分子量（メタ）アクリル系ポリマー（Ｂ）の重量平均分子量とはＡ＞Ｂの関係を有する。）の一方の面に、該粘着シートと対面する面の縁部に額縁印刷された表面支持体が貼着されており、該粘着シートの他方の面に金属あるいは金属酸化物または電極支持体付き金属あるいは金属酸化物からなる透明導電膜が貼着されていることを特徴とするタッチパネル用積層体。
【請求項１３】
上記タッチパネル用積層体が、静電容量方式タッチパネルを形成する部材であることを特徴とする請求項第１２項記載のタッチパネル用積層体。
【請求項１４】
上記額縁印刷の厚さが、１０〜５０μｍの範囲内にあることを特徴とする請求項第１２項記載のタッチパネル用積層体。
【請求項１５】
上記透明電極膜が、金属酸化物としてＩＴＯ、ＡＴＯあるいは酸化錫を用いた配線パターンであり、該配線パターンに上記粘着シートが直接接触していることを特徴とする請求項第１２項記載のタッチパネル用積層体。
【請求項１６】
上記表面支持体の厚さが２５〜２０００μｍの範囲内にあることを特徴とする請求項第１２項記載のタッチパネル用積層体。
【請求項１７】
上記透明導電膜の厚さが２５〜１００μｍの範囲内にあることを特徴とする請求項第１２項記載のタッチパネル用積層体。
【請求項１８】
上記主アクリル系ポリマー（Ａ）を形成する（ａ−２）架橋性官能基を有するモノマーが、水酸基含有モノマーであることを特徴とする請求項第１２項記載のタッチパネル用積層体。
【請求項１９】
上記低分子量（メタ）アクリル系ポリマー（Ｂ）に導入されている水素結合性官能基が、アミノ基含有モノマー、アミド基含有モノマー、窒素系複素環含有モノマー、シアノ基含有モノマーよりなる群から選ばれる少なくとも一種類のモノマーを共重合することにより導入された基であることを特徴とする請求項第１２項記載のタッチパネル用積層体。
【請求項２０】
上記主アクリル系ポリマー（Ａ）のガラス転移温度（Ｔｇ−１）が−７０℃〜０℃の範囲内にあり、低分子量（メタ）アクリル系ポリマー（Ｂ）のガラス転移温度（Ｔｇ−２）が５０℃〜１１０℃の範囲内にあり、かつ上記低分子量（メタ）アクリル系ポリマー（Ｂ）のガラス転移温度（Ｔｇ−２）と主アクリル系ポリマー（Ａ）のガラス転移温度（Ｔｇ−１）との差［（Ｔｇ−２）−（Ｔｇ−１）］が５０℃以上であることを特徴とする請求項第１２項記載のタッチパネル用積層体。
【発明の詳細な説明】
【技術分野】
【０００１】
本発明はタッチパネル用の積層体に使用される粘着剤、この粘着剤をシート状にした粘着シート、および、この粘着シートを用いて部材を貼着したタッチパネル用積層体に関する。
【背景技術】
【０００２】
現在、主に用いられているタッチパネルユニットには、大別して抵抗膜式タッチパネルと静電容量方式のタッチパネルとがあり、これらは共には各種材料の積層体であり、その貼り合わせには主にアクリル系粘着剤が使用されている。タッチパネルユニットは、画面の最表面に配置されることから、使用されるアクリル系粘着剤には、高い透明性が求められ、さらに、高い耐熱性、耐湿熱性などの特性が必要とされる。具体的には、各種材料の積層体であるタッチパネルユニットは、タッチパネル装置の最表面に配置されることから、外部からの水分の浸入によって白化現象を生ずることがあり、また、貼付の際、空気を巻き込むことによる発泡および積層する材料から発生するアウトガスによる発泡などが、外観不良が生じることが問題になる。
【０００３】
また、これまでのタッチパネルの主流であった抵抗膜方式のタッチパネルにおいては、ポリカーボネート（ＰＣ）あるいはインモールドフィルム（ＩＭＤ）の貼り付けのために種々の粘着剤が使用されてきた。
【０００４】
しかしながら、ＰＣの材料上の特性として高温条件でアウトガスが発生するために、耐熱条件で発泡が起きること、湿熱条件で水分流入による粘着剤層の白化現象を抑えることが難しいという問題もある。さらに、ＩＭＤはサブミクロンオーダーの段差を有するために、その段差に粘着剤が追随できずに泡を巻き込むという問題もある。
【０００５】
従来は、上記のような問題を、粘着剤に酸成分を配合することにより解決していた。即ち、酸成分は混入した水分を分散させて析出させないという機能を有しており、粘着剤層に浸入した水分は酸成分の分散力によって粘着剤層内に分散され析出することがなかったので、粘着剤層が白化するのを防止し、また水素結合を形成することからその水素結合による高い凝集力によって、耐熱発泡における泡の発生を抑えていたのである。
【０００６】
ところで、近時、マルチタッチ化をはじめとする機能の充実化に伴い、抵抗膜方式のタッチパネルに代わって静電容量方式のタッチパネルが主流になりつつある。この静電容量方式のタッチパネルにおいては、抵抗膜方式のタッチパネルで要求されていた特性は当然必要となるが、それに加えて、粘着剤が配線を形成している導電層と直接接触するために、粘着剤が導電層の特性を変動させないという特性が必要になる。導電層は、酸化インジウムスズ（ＩＴＯ）のような金属あるいは金属酸化物で形成されており、酸との接触により腐食を起こし、その抵抗値が上昇してしまうので、従来から使用されていた酸成分を用いて耐熱性、耐湿熱性などの特性を確保するという手段は用いることができない。
【０００７】
このようなＩＴＯ等の金属あるいは金属酸化物からなる透明電極の腐食に関しては、特許文献１（特開２０１０−７７２８７号公報）には、アルコキシアルキルアクリレートを主成分とする重合体が開示されており、この特許文献１では、重量平均分子量が４０万〜１６０万のアルコキシアルキルアクリレート系のポリマーであってカルボキシル基含有モノマーを使用しないポリマーを用いることが開示されている。
【０００８】
このようにカルボキシル基含有モノマーを使用せずに４０万〜１６０万のアルコキシアルキルアクリレート系のポリマーを使用することにより、ＩＴＯなどの金属あるいは金属酸化物からなる透明電極の腐食に関してはある程度改善されるものの、湿熱白化性、耐熱発泡性などの性能に関しては充分な効果を得られていない。さらに、作業性も充分とはいえない。
【０００９】
さらに、特許文献１に開示されているポリマーの重量平均分子量は４０万〜１６０万と大きいので、これを溶媒に溶解して塗布液を調製する際に固形分の量が多くなるとポリマー溶液の粘度が高くなりすぎる。タッチパネル用途、特に静電容量方式のタッチパネル用途においては、表面支持体とＩＴＯなどの導電性膜を接着するために厚膜の粘着剤層を形成する必要があるが、重量平均分子量が４０万〜１６０万のアルコキシアルキルアクリルレート系ポリマーを用いたのでは固形分含量が高い塗布液を調製することができないので、固形分含有量が低い塗布液を調製し、繰返し塗布する必要があり、一度の塗工で必要とされる厚さの粘着剤層を形成することが困難であるとの問題を有している。
【先行技術文献】
【特許文献】
【００１０】
【特許文献１】特開２０１０−７７２８７号公報
【発明の概要】
【発明が解決しようとする課題】
【００１１】
本発明は、金属あるいは金属酸化物からなる導電膜を有するタッチパネル用の粘着剤において、耐熱性、耐湿熱安定性に優れ、金属あるいは金属酸化物に対する腐食性のない粘着剤、粘着シート、および、これを用いたタッチパネル用積層体を提供することを目的としている。
また、本発明は作業性のよい粘着剤あるいは粘着シートを提供することを目的としている。
【課題を解決するための手段】
【００１２】
本発明の粘着剤は、次に示す成分（ａ−１）および（ａ−２）
（ａ−１）アルコキシ（メタ）アクリレート    ２０〜９９．９重量％
（ａ−２）架橋性官能基を有するモノマー        ０．１〜１０重量％
を含むモノマーを共重合させて得られる酸性基を実質的に有しない重量平均分子量が５万以上４０万未満である主アクリル系ポリマー（Ａ）と、該主アクリル系ポリマー（Ａ）１００重量部に対して、
水素結合性官能基を有し、酸性基を実質的に有しない重量平均分子量が１０万未満の低分子量（メタ）アクリル系ポリマー（Ｂ）：０．１〜１５重量部と、
イソシアネート系架橋剤（Ｃ）：０．１〜２重量部とを含有することを特徴としている。ただし、該粘着剤中における主アクリル系ポリマー（Ａ）の重量平均分子量と、低分子量（メタ）アクリル系ポリマー（Ｂ）の重量平均分子量とはＡ＞Ｂの関係を有する。
【００１３】
上記粘着剤は、金属あるいは金属酸化物と直接接触する静電容量方式のタッチパネル用の粘着剤であることが好ましい。
【００１４】
また、本発明の粘着シートは、次に示す成分（ａ−１）および（ａ−２）
（ａ−１）アルコキシ（メタ）アクリレート    ２０〜９９．９重量％
（ａ−２）架橋性官能基を有するモノマー        ０．１〜１０重量％
を含むモノマーを共重合させて得られる酸性基を実質的に有しない重量平均分子量が５万以上４０万未満である主アクリル系ポリマー（Ａ）と、該主アクリル系ポリマー（Ａ）１００重量部に対して、
水素結合性官能基を有し、酸性基を実質的に有しない重量平均分子量が１０万未満の低分子量（メタ）アクリル系ポリマー（Ｂ）：０．１〜１５重量部と、
イソシアネート系架橋剤（Ｃ）：０．１〜２重量部とを含有する粘着剤から形成された厚さが１０〜１０００μｍの範囲内にある粘着剤層を有することを特徴としている。ただし、該粘着剤中における主アクリル系ポリマー（Ａ）の重量平均分子量と、低分子量（メタ）アクリル系ポリマー（Ｂ）の重量平均分子量とはＡ＞Ｂの関係を有する。
【００１５】
本発明の粘着シートは、その少なくとも一方の表面に、剥離処理を施したカバーフィルムが配置されていることが好ましい。
上記粘着剤あるいは粘着シートを形成する粘着剤が、金属あるいは金属酸化物と直接接触する静電容量方式のタッチパネル用の粘着剤であることが好ましい。
【００１６】
本発明のタッチパネル用積層体は、次に示す成分（ａ−１）および（ａ−２）
（ａ−１）アルコキシ（メタ）アクリレート    ２０〜９９．９重量％
（ａ−２）架橋性官能基を有するモノマー        ０．１〜１０重量％
を含むモノマーを共重合させて得られる酸性基を実質的に有しない重量平均分子量が５万以上４０万未満である主アクリル系ポリマー（Ａ）と、該主アクリル系ポリマー（Ａ）１００重量部に対して、
水素結合性官能基を有し、酸性基を実質的に有しない重量平均分子量が１０万未満の低分子量（メタ）アクリル系ポリマー（Ｂ）：０．１〜１５重量部と、
イソシアネート系架橋剤（Ｃ）：０．１〜２重量部とを含有する粘着剤から形成された厚さが１０〜１０００μｍの範囲内にある粘着剤層を有する粘着シート（ただし、該粘着剤中における主アクリル系ポリマー（Ａ）の重量平均分子量と、低分子量（メタ）アクリル系ポリマー（Ｂ）の重量平均分子量とはＡ＞Ｂの関係を有する。）の一方の面に、該粘着シートと対面する面の縁部に額縁印刷された表面支持体が貼着されており、該粘着シートの他方の面に、金属あるいは金属酸化物または電極支持体付き金属あるいは金属酸化物からなる透明導電膜が貼着されていることを特徴としている。
【００１７】
上記タッチパネル用積層体は、静電容量方式タッチパネルを形成する部材であることが好ましい。
また、上記額縁印刷の厚さは、通常は１０〜５０μｍの範囲内にある。
さらに、上記透明電極膜が、金属酸化物としてＩＴＯ、ＡＴＯあるいは酸化錫を用いた配線パターンであり、該配線パターンに上記粘着シートが直接接触しているタッチパネル用積層体に特に有用性が高い。
ここで、上記表面支持体の厚さは、通常は２５〜２０００μｍの範囲内にあり、上記透明導電膜の厚さは、通常は１０〜１００nmの範囲内にある。
【００１８】
本発明の粘着剤、粘着シート、タッチパネル用積層体において、上記主アクリル系ポリマー（Ａ）を形成する（ａ−２）架橋性官能基を有するモノマーは、水酸基含有モノマーであることが好ましい。
さらに、本発明の粘着剤、粘着シート、タッチパネル用積層体において、上記低分子量（メタ）アクリル系ポリマー（Ｂ）に導入されている水素結合性官能基が、アミノ基含有モノマー、アミド基含有モノマー、窒素系複素環含有モノマー、シアノ基含有モノマーよりなる群から選ばれる少なくとも一種類のモノマーを共重合することにより導入された基であることが好ましい。
【００１９】
また、本発明の粘着剤、粘着シート、タッチパネル用積層体において、上記主アクリル系ポリマー（Ａ）のガラス転移温度（Ｔｇ−１）が−７０℃〜０℃の範囲内にあり、低分子量（メタ）アクリル系ポリマー（Ｂ）のガラス転移温度（Ｔｇ−２）が５０℃〜１１０℃の範囲内にあり、かつ上記低分子量（メタ）アクリル系ポリマー（Ｂ）のガラス転移温度（Ｔｇ−２）と主アクリル系ポリマー（Ａ）のガラス転移温度（Ｔｇ−１）との差［（Ｔｇ−２）−（Ｔｇ−１）］が５０℃以上であることが好ましい。
【発明の効果】
【００２０】
本発明の粘着剤は、実質的に酸成分を含有していないので、銀、ＩＴＯ、ＡＴＯ、酸化錫などの金属あるいは金属酸化物からなる配線の腐食による劣化を有効に抑えることができる。
さらに、本発明の粘着剤は、重量平均分子量（Ｍｗ）が５万以上４０万未満であるので、溶媒中に固形分を高濃度に保つことができ、一回の塗工工程で充分な厚塗りをすることができる。
【００２１】
また、主ポリマーがアルコキシ（メタ）アクリレートを主成分とする特定重量平均分子量のアクリル系ポリマーであり、これに低分子量ポリマーを配合することにより、低分子量ポリマー中の水素結合性官能基に対して疑似架橋物質的に作用する。
そして、イソシアネート系架橋剤によって架橋構造が形成されるので、本発明の粘着剤は、耐熱性、耐湿熱安定性に優れており、また非常に良好な段差追随性（段差追従性）を有する。
【００２２】
従って、本発明の粘着剤、この粘着剤を粘着層として有する粘着シート、および、この粘着シートを用いたタッチパネル用積層体は、ＩＴＯ、ＡＴＯ、酸化錫などの金属あるいは金属酸化物からなる透明導電膜に対する腐食がおこりにくく透明導電膜の電気的特性の変動が少ないと共に、白化、発泡も発生しにくい。
【図面の簡単な説明】
【００２３】
【図１】図１は、本発明のタッチパネル用積層体を組み込んだ抵抗膜方式のタッチパネルにおけるタッチパネルユニットの例を模式的に示す断面図である。
【図２】図２は、本発明のタッチパネル用積層体を組み込んだ静電容量方式のタッチパネルにおけるタッチパネルユニットの例を模式的に示す断面図である。
【図３】図３は、静電容量方式のタッチパネルにおける端部の構成の例を模式的に示す断面図である、
【図４】図４は、タッチパネルの端部に形成された額縁印刷部分への粘着シートの粘着状態を模式的に示す断面図である。
【図５】図５は、タッチパネル用積層体に生ずる発泡の状態を説明するための断面図である。
【図６】図６は、タッチパネル用積層体に生ずる白化現象の発生を説明するための断面図である。
【発明を実施するための形態】
【００２４】
次に本発明の粘着剤、粘着シートおよびタッチパネル用積層体について具体的に説明する。
本発明の粘着剤は、主アクリル系ポリマー（Ａ）と低分子量（メタ）アクリル系ポリマー（Ｂ）とイソシアネート架橋剤（Ｃ）とからなる。
【００２５】
本発明において、主アクリル系ポリマー（Ａ）は、次に示す成分（ａ−１）および（ａ−２）
（ａ−１）アルコキシ（メタ）アクリレートと、 
（ａ−２）架橋性官能基を有するモノマーとを共重合して得られるポリマーである。
【００２６】
ここで使用される主アクリル系ポリマー（Ａ）を構成する（ａ−１）アルコキシ（メタ）アクリレートの例としては、２−メトキシメチル（メタ）アクリレート、２−メトキシエチル（メタ）アクリレート、２−エトキシエチルアクリレート、メトキシジエチレングリコール（メタ）アクリレート、３−メトキシプロピル（メタ）アクリレート、３−エトキシプロピル（メタ）アクリレート、４−メトキシブチル（メタ）アクリレート、４−エトキシブチル（メタ）アクリレートを挙げることができる。これらの（ａ−１）アルコキシアルキル（メタ）アクリレートの中でも２−メトキシエチル（メタ）アクリレート、メトキシジエチレングリコール（メタ）アクリレートを使用することが好ましく、これらは単独であるいは組み合わせて使用することができる。
【００２７】
本発明の主アクリル系ポリマーにおいて、上記の（ａ−１）アルコキシ（メタ）アクリレートは２０〜９９．９重量％、好ましくは３０〜９９．５重量％、より好ましくは５０〜９８．８重量％の量で共重合している。（ａ−１）アルコキシ（メタ）アクリレートが９９．５重量％よりも多いと、必然的に架橋性官能基を有するモノマーの使用量が少なくなり充分な架橋密度を達成できない。また、２０重量％よりも少ないと本発明の粘着剤の耐白化性が低下する。
【００２８】
また、上記（ａ−１）アルコキシ（メタ）アクリレートと共重合して主モノマーを形成する（ａ−２）架橋性官能基を有するモノマーは、架橋性官能基として水酸基を有する（メタ）アクリレート化合物が好ましく、このような水酸基を有する（メタ）アクリレート化合物の例としては、２−ヒドロキシエチル（メタ）アクリレート、３−ヒドロキシプロピル（メタ）アクリレート、３−クロロ−２−ヒドロキシプロピル（メタ）アクリレート、４−ヒドロシキブチル（メタ）アクリレート、６−ヒドロキシヘキシル（メタ）アクリレート、８−ヒドロキシオクチル（メタ）アクリレートを挙げることができる。上記のような水酸基を有する（メタ）アクリレート化合物としては、２−ヒドロキシエチル（メタ）アクリレート、４−ヒドロシキブチル（メタ）アクリレートが好ましく、これらの水酸基を有する（メタ）アクリレート化合物は単独であるいは組み合わせて使用することができる。
【００２９】
本発明で使用する主アクリル系ポリマー（Ａ）中において、（ａ−２）架橋性官能基を有するモノマーが、０．１〜１０重量％、好ましくは０．５〜９重量％、より好ましくは１．２〜６重量％の範囲内の量で共重合している。
【００３０】
（ａ−２）架橋性官能基を有するモノマーの量が上記より少ないと、イソシアネート架橋剤による架橋構造が充分に形成されないことがあり、架橋性官能基を有するモノマーが１０重量％より多いと、架橋構造が密になりすぎて段差追従性が悪化することがある。
【００３１】
さらに、本発明の主アクリル系ポリマーは、上記（ａ−１）アルコキシ（メタ）アクリレートおよび（ａ−２）架橋性官能基を有するモノマーの他に、この主アクリル系ポリマーの特性を損なわない範囲内で他のアクリル系モノマーが共重合していてもよい。
【００３２】
ここで、主アクリル系ポリマーを形成する他のモノマーの例としては、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔｅｒｔ−ブチル（メタ）アクリレート、ペンチル（メタ）アクリレート、ヘキシル（メタ）アクリレート、ヘプチル（メタ）アクリレート、２−エチルヘキシル（メタ）アクリレート、オクチル（メタ）アクリレート、ノニル（メタ）アクリレート、デシル（メタ）アクリレート、ウンデカ（メタ）アクリレートおよびジデカ（メタ）アクリレートを挙げることができる。これらの（メタ）アクリレートは単独であるいは組み合わせて使用することができる。これらの中でも、ブチル（メタ）アクリレート、２−エチルヘキシル（メタ）アクリレート、メチル（メタ）アクリレート、ｉｓｏ−ブチル（メタ）アクリレートを使用することが好ましい。これらの（メタ）アクリレートは、（Ａ）成分中、通常は、０〜７９．９重量％、好ましくは０〜６９．５重量％、より好ましくは０〜４８．８重量％の範囲内の量で使用することができる。
【００３３】
さらに、本発明で使用する主アクリル系ポリマー（Ａ）には、上記のアクリル系モノマーに加えて、アミノ基、アミド基、イミド基などのように活性水素を有する化合物を使用することもできる。このような活性水素を有する化合物の例としては、（メタ）アクリルアミド、ジメチルアミノエチル（メタ）アクリレート、ジエチルアミノエチル（メタ）アクリレート等のアミノ基含有モノマー：マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミド等のマレイミド系モノマー等のマレイミド基含有モノマーを挙げることができる。さらに、酢酸ビニル；（メタ）アクリロニトリル；シクロヘキシル（メタ）アクリレート、ベンジル（メタ）アクリレート、フェニル（メタ）アクリレート；スチレン、メチルスチレン、ジメチルスチレン、トリメチルスチレン、プロピルスチレン、ブチルスチレン、へキシルスチレン、ヘプチルスチレンおよびオクチルスチレンなどのアルキルスチレン、フロロスチレン、クロロスチレン、ブロモスチレン、ジブロモスチレン、ヨウ化スチレン、ニトロスチレン、アセチルスチレンおよびメトキシスチレン等のスチレン系単量体；グリシジル（メタ）アクリレート等を本願の作用効果を損なわない範囲、好ましくは０〜５重量％で使用することができる。
【００３４】
本発明で使用する主アクリル系ポリマー（Ａ）は、酸性基を実質的に有しない。ここで酸性基を有していないとは、共重合に際して作為的に酸性基を有するモノマーを配合しないことを意味し、得られるポリマーの酸価で表すと通常は０．５以下である。ここで酸性基を有するモノマーとしては、（メタ）アクリル酸、マレイン酸、イタコン酸等のカルボキシル基を有するモノマー、リン酸基を有するモノマー、硫酸基を有するモノマーなどを挙げることができる。本発明において主アクリル系ポリマー（Ａ）には、上記のような酸性基含有モノマーは共重合していない。このように酸性基含有モノマーを共重合させていないので、本発明の主アクリル系ポリマー（Ａ）は、金属あるいは金属酸化物からなる配線と直接接触してもこれらを腐食することがなく、本発明の粘着剤に、配線の抵抗値を長期間にわたって変動させないとする特性を賦与することができる。
【００３５】
さらに、本発明で使用する主アクリル系モノマー（Ａ）は、重量平均分子量が５万以上４０万未満、好ましくは２０万〜３８万の範囲内にある。
従来から使用されていた粘着剤では重量平均分子量が４０万〜１６０万程度の高分子量のアクリル系ポリマーが使用されていたが、本発明では上述のように主アクリル系ポリマーとして従来と比較して重量平均分子量の低い主アクリル系モノマー（Ａ）を用いることにより、粘着剤が軟質になり形態追随性が良くなり、さらにこの粘着剤を用いた粘着シートを貼着する際に気泡を巻き込みにくくなる。なお、重量平均分子量が５万未満の主アクリル系ポリマー（Ａ）を用いても充分な凝集力が得られない。
【００３６】
本発明において、上記のような主アクリル系ポリマー（Ａ）を製造するに際しては得られるＦｏｘの式により求めた主アクリル系ポリマーのガラス転移温度（Ｔg）は、通常は−７０℃〜０℃、好ましくは−７０℃〜−３０℃の範囲内になるようにモノマーを選択する。このようなガラス転移温度（Ｔｇ）を有する主アクリル系ポリマー（Ａ）を用いることにより常温で優れた接着強度を有する粘着剤を得ることができる。
【００３７】
本発明の粘着剤は、水素結合性官能基を有し、酸性基を実質的に有しない重量平均分子量が１０万未満の低分子量（メタ）アクリル系ポリマー（Ｂ）を含有している。
ここで低分子量（メタ）アクリル系ポリマーを形成する水素結合性官能基含有モノマーとしては、アミノ基含有モノマー、アミド基含有モノマー、窒素系複素環含有モノマー、シアノ基含有モノマーのいずれかを用いることが好ましい。
【００３８】
ここでアミノ基含有モノマーの例としては、（メタ）アクリルアミド、ジメチルアミノエチル（メタ）アクリレート、ジエチルアミノエチル（メタ）アクリレートを挙げることができる。
また、アミド基含有モノマーの例としては、（メタ）アクリルアミド、アセトアクリル（メタ）アクリル酸を挙げることができる。
【００３９】
さらに窒素系複素環含有モノマーの例としては、ビニルピロリドン、アクリロイルモルホリンを挙げることができる。
また、シアノ基含有モノマーの例としては、シアノ（メタ）アクリレート、を挙げることができる。
また、水素結合官能基含有モノマーとして、前掲の水酸基含有モノマーを使用することも可能である。
これらは単独であるいは組合わせて使用することができる。
【００４０】
本発明で使用する低分子量（メタ）アクリル系ポリマー（Ｂ）は、通常は上記水素結合性官能基含有モノマーと他のモノマーとの共重合体である。
【００４１】
ここで使用される他のモノマーの例としては、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔｅｒｔ−ブチル（メタ）アクリレート、ペンチル（メタ）アクリレート、ヘキシル（メタ）アクリレート、ヘプチル（メタ）アクリレート、２−エチルヘキシル（メタ）アクリレート、オクチル（メタ）アクリレート、ノニル（メタ）アクリレート、デシル（メタ）アクリレート、ウンデカ（メタ）アクリレート、ジデカ（メタ）アクリレートなどのような脂肪族（メタ）アクリレート；シクロヘキシル（メタ）アクリレート、イソボルニル（メタ）アクリレートなどのような脂環族（メタ）アクリレート；ベンジル（メタ）アクリレート、フェニル（メタ）アクリレート等の芳香族（メタ）アクリレート；さらには、スチレン、メチルスチレン、ジメチルスチレン、トリメチルスチレン、プロピルスチレン、ブチルスチレン、へキシルスチレン、ヘプチルスチレンおよびオクチルスチレンなどのアルキルスチレン、フロロスチレン、クロロスチレン、ブロモスチレン、ジブロモスチレン、ヨウ化スチレン、ニトロスチレン、アセチルスチレンおよびメトキシスチレン等のスチレン系単量体；グリシジル（メタ）アクリレート、酢酸ビニル、アクリロニトリルなどを挙げることができる。本発明ではメチル（メタ）アクリレート、シクロヘキシル（メタ）アクリレート、イソボルニル（メタ）アクリレートなどを好ましく使用することができる。これらのモノマーは単独であるいは組み合わせて使用することができる。
【００４２】
本発明で使用する低分子量（メタ）アクリル系ポリマー（Ｂ）においては、水素結合性官能基含有モノマーと他のモノマーとは通常は０．１〜２０：９９．９〜８０の重量比、好ましくは０．５〜１５：９９．５〜８５の重量比で共重合されている。
【００４３】
本発明で使用する低分子量（メタ）アクリル系ポリマー（Ｂ）は、重量平均分子量（Ｍｗ）が１０万未満、好ましくは５０００以上５万未満の範囲内にある。このような重量平均分子量（Ｍｗ）を有する低分子量（メタ）アクリル系ポリマー（Ｂ）は、上述の主アクリル系ポリマー（Ａ）と共に使用すると、擬似的な架橋剤のように作用して良好な凝集力と段差追随性が発現する。
【００４４】
なお、本発明で使用する低分子量（メタ）アクリル系ポリマー（Ｂ）もまた、酸性基を実質的に有しない。ここで酸性基を有していないとは、前掲の主アクリル系モノマー（Ａ）におけるのと同義である。このように本発明で使用する低分子量（メタ）アクリル系ポリマー（Ｂ）には、酸性基含有モノマーは共重合していないので、本発明の低分子量（メタ）アクリル系ポリマー（Ｂ）は、金属あるいは金属酸化物からなる配線と直接接触してもこれらを腐食することがなく、本発明の粘着剤に、配線の抵抗値を長期間にわたって変動させないとする特性を賦与することができる。
【００４５】
本発明において、上記のような低分子量（メタ）アクリル系ポリマー（Ｂ）を製造するに際しては得られるＦｏｘの式により求めた低分子量（メタ）アクリル系ポリマーのガラス転移温度（Ｔg）は、通常は５０℃〜１１０℃、好ましくは６０℃〜１００℃の範囲内になるようにモノマーを選択する。このようなガラス転移温度（Ｔｇ）を有する低分子量（メタ）アクリル系ポリマー（Ｂ）を用いることにより常温で優れた接着強度を有する粘着剤を得ることができる。
【００４６】
特に本発明の粘着剤では上記の主アクリル系ポリマー（Ａ）と低分子量（メタ）アクリル系ポリマー（Ｂ）とを混合して使用するがこのときの主アクリル系ポリマー（Ａ）のガラス転移温度（Ｔｇ−１）と低分子量（メタ）アクリル系ポリマー（Ｂ）のガラス転移温度（Ｔｇ）との差［（Ｔｇ−２）−（Ｔｇ−１）］を通常は５０℃以上、好ましくは１００〜１８０℃の範囲内にすることにより、耐白化性、形態追随性、耐発泡性に優れた粘着剤とすることができる。
【００４７】
なお、本発明の粘着剤は、上記主アクリル系ポリマー（Ａ）と低分子量（メタ）アクリル系ポリマー（Ｂ）とを用いるが、この粘着剤において、主アクリル系ポリマー（Ａ）の重量平均分子量と、低分子量（メタ）アクリル系ポリマー（Ｂ）の重量平均分子量とはＡ＞Ｂの関係を有しており、主アクリル系ポリマー（Ａ）の重量平均分子量と、低分子量（メタ）アクリル系ポリマー（Ｂ）の重量平均分子量との差が８万〜３９万の範囲内になるように、主アクリル系ポリマー（Ａ）および低分子量（メタ）アクリル系ポリマー（Ｂ）を選定することが好ましい。
【００４８】
上記の主アクリル系ポリマー（Ａ）および低分子量（メタ）アクリル系ポリマー（Ｂ）は、公知の方法により製造することができるが、溶液重合により製造することが好ましい。溶液重合においては、重合溶媒として、例えば酢酸エチル、メチルエチルケトン、トルエン、アセトンなどを使用することができる。具体的には反応容器内に重合溶媒、モノマーを仕込み、窒素ガスなどの不活性ガス雰囲気下で重合開始剤を添加し、反応温度５０〜９０℃程度に加熱し、４〜２０時間反応させる。
【００４９】
溶液重合に用いる反応開始剤としては、アゾ系開始剤、過酸化物系開始剤を挙げることができる。これらの反応開始剤は、モノマー１００重量部に対して、通常は０．０１〜５重量部の範囲内の量で使用される。また、上記重合反応中に、重合開始剤、連鎖移動剤、モノマー、溶媒を適宜追加添加してもよい。
【００５０】
上記のような条件において、重量平均分子量は、公知技術に従って、使用する溶媒の種類、重合開始剤の種類および量、反応時間、反応温度などの反応条件を調整することにより調節することができる。
本発明の粘着剤は、さらにイソシアネート系架橋剤（Ｃ）を含有している。
【００５１】
本発明で使用するイソシアネート系架橋剤（Ｃ）の例としては、トリレンジイソシアネート、キシリレンジイソシアネート、クロルフェニレンジイソシアネート、ヘキサメチレンジイソシアネート、テトラメチレンジイソシアネート、イソホロンジイソシアネート、水添されたジフェニルメタンジイソシアネートなどの分子中に二個以上のイソシアネート基を有する化合物：それらをトリメチロールプロパン、ペンタエリスリトールなどの多価アルコールと付加反応させた化合物やイソシアヌレート化合物、ビュレット型化合物、さらには公知のポリエーテルポリオールやポリエステルポリオール、アクリルポリオール、ポリブタジエンポリオール、ポリイソプレンなどと付加反応させたウレタンプレポリマー型の分子内に二個以上のイソシアネート基を有する化合物を挙げることができる。
【００５２】
これらの中でも、被着体への馴染み性を向上させ貼り合わせ時の泡の巻き込みを低減することができ、高温でのアウトガスを抑制できる点でキシリレンジイソシアネートおよびそのトリメチロールプロパン付加体が好ましく、また、貼り付け面の段差追随性を向上させ、耐熱発泡性を良好にすることができる点でヘキサメチレンジイソシアネートおよびそのトリメチロールプロパン付加体、イソシアヌレート体が好ましい。
【００５３】
このようなイソシアネート系架橋剤（Ｃ）は単独であるいは組合わせて使用することができる。
このようにイソシアネート系架橋剤（Ｃ）を配合することにより、粘着剤の凝集力が向上し、貼り付け時に僅かに気泡を巻き込んでも、この気泡の膨張を抑えることができる。
【００５４】
本発明の粘着剤は、上記主アクリル系ポリマー（Ａ）と、この主アクリル系ポリマー（Ａ）１００重量部に対して、低分子量（メタ）アクリル系ポリマー（Ｂ）を０．１〜１５重量部、好ましくは１〜１０重量部、イソシアネート系架橋剤（Ｃ）を０．１〜２重量部、好ましくは０．１〜１重量部配合することにより得られる。
【００５５】
本発明の粘着剤には、本発明の粘着剤の効果を損なわない範囲で、さらに酸化防止剤、光安定剤、金属腐食防止剤、粘着賦与剤、可塑剤、帯電防止剤、架橋促進剤、リワーク剤などを配合することもできる。
【００５６】
このようにして得られた粘着剤は、公知の粘着剤と同様に、適当な濃度に希釈された後、塗工、乾燥することにより、各種部材の接着に用いることができる。本発明で用いる主アクリル系ポリマー（Ａ）、低分子量（メタ）アクリル系ポリマー（Ｂ）、イソシアネート系架橋剤（Ｃ）を溶媒中に含有する塗布溶液は、主アクリル系ポリマー（Ａ）の重量平均分子量（Ｍｗ）が低いことから、酢酸エチル、メチルエチルケトン、アセトン、トルエンなどの溶剤を用いて不揮発分の濃度を所望の濃度に調整することができる。そのため、本発明の粘着剤を用いることにより、塗工後の粘着剤の厚さを容易に所望の厚さにすることができる。特に本発明の粘着剤は、不揮発分含量の高い溶液を容易に調製することができ、例えば不揮発分を１０〜７０％、好ましくは３０〜６０％の範囲内で調整することが可能であるので、少ない塗布回数で所望の厚さの粘着剤層を形成することができる。また、このように不揮発分含量の高い溶液を用いることにより、塗工・乾燥後の塗膜のレベリング性が向上し、さらに乾燥時間も短縮され作業性が向上する。さらに揮発溶剤量が少ないので環境への負荷も小さくなる。
【００５７】
このような特性を利用して、本発明の粘着シートは、上記粘着剤を２５〜１０００μｍの範囲内の厚さ、好ましくは２５〜５００μｍの範囲内の厚さに塗布し、溶剤を除去した後、養生することにより得られる。
【００５８】
この粘着剤シートは、通常は不揮発分が１０〜７０％、好ましくは３０〜６０％に調整された粘着剤の塗布液を、表面が剥離処理された支持体（例：剥離処理ＰＥＴ等）の表面に乾燥厚が１０〜１０００μｍの範囲内の厚さ、好ましくは２５〜５００μｍの範囲内の厚さになるように塗布し、溶媒を除去した後、形成された粘着層の表面に、表面が剥離処理されたカバーフィルムを貼着して通常は０〜５０℃の温度で1日〜１０日養生することにより得られる。
【００５９】
このようにして得られた粘着シートの粘着剤層のゲル分率は、通常は５０〜８０％、好ましくは６０〜７０％の範囲内にある。
このようにして得られた粘着シートは、各種部材に対して貼着することができるが、特に異種部材を貼り合わせるタッチパネル用積層体の貼着に好適である。
【００６０】
図１および図２に示すように、タッチパネルユニットには、抵抗膜方式タッチパネルのユニット（図１参照）と、静電容量方式タッチパネルのユニット（図２参照）がある。
図１に抵抗膜方式タッチパネルユニット１０−１の例を示す。
図１に示されるように、抵抗膜方式のタッチパネルユニット１０−１は、貼り合わせ剤３０によって間隙３４が形成されるように上部積層体１１−１と下部積層体１３-1とを貼り合わせることにより形成されており、間隙３４内には有効に間隙幅を確保するためにスペーサー３２が配置されている。
【００６１】
上部積層体１１−１には、間隙３４に面して金属あるいは金属酸化物からなる透明導電膜２７−１が配置されている。この透明導電膜２７−１は、ＩＴＯ（インジウムチンオキサイド）、ＡＴＯ（アンチモンチンオキサイド）、酸化錫などの透明性を有する導電材料で形成されており、通常は図１に示すようにポリエチレンテレフタレート（ＰＥＴ）、ポリカーボネート（ＰＣ）、ポリメチルメタクリレート（ＰＭＭＡ）あるいはガラスなどの透明部材からなる上部電極支持体２５−１の表面に形成されている。
【００６２】
上部積層体１１−１の最表面には表面支持体２１−１が配置されており、この表面支持体２１−１は通常は透明性の高いガラスのような透明部材あるいはポリカーボネート（ＰＣ）、ポリエチレンテレフタレート（ＰＥＴ）、ポリメチルメタクリレート（ＰＭＭＡ）、シクロオレフィンポリマー（ＣＯＰ）などの透明プラスチックフィルムまたはプラスチック板である。
【００６３】
上記表面支持体２１−１と上部電極支持体２５−１とを接着するために、本発明の粘着剤からなる粘着剤層２３−１が形成されている。
また、下部積層体１３−１は、同様に間隙３４に面して金属あるいは金属酸化物からなる透明導電膜２７−２が形成されており、この透明導電膜２７−２は、ＩＴＯ、ＡＴＯ、酸化錫などの透明性を有する導電材料で形成されており、通常は図１に示すようにポリエチレンテレフタレート（ＰＥＴ）、ポリカーボネート（ＰＣ）、ポリメチルメタクリレート（ＰＭＭＡ）などの透明フィルムあるいはガラスなどの透明部材からなる下部電極支持体２５−２の表面に形成されている。
【００６４】
下部積層体１３−１の最深部にはディスプレイの表面と対面するように深部の表面支持体２１−２が形成されており、この深部の表面支持体２１−２はガラスのような透明部材あるいはポリカーボネート（ＰＣ）、ポリエチレンテレフタレート（ＰＥＴ）、ポリメチルメタクリレート（ＰＭＭＡ）、シクロオレフィンポリマー（ＣＯＰ）などの透明プラスチックフィルム、プラスチック板などの透明性の高い部材から形成されている。
【００６５】
下部積層体１３−１において、深部の表面支持体２１−２と下部電極支持体２５−２とを接着するために、本発明の粘着剤からなる粘着剤層２３−２が形成されている。
また、貼り合わせ剤３０として本発明の粘着剤が使用されることもある。
【００６６】
なお、上記透明導電膜２７−１、２７−２は、回路が形成されており、表面支持体２１−１の上から指などで圧力を加えることにより、圧力が加わった部分の間隙３４が消滅して透明導電膜２７−１、２７−２が接触して通電し、加圧部分を検知するように形成されている。
【００６７】
抵抗膜方式のタッチパネルユニット１０−１において、表面支持体２１−１の厚さは通常は２５〜２０００μｍであり、上部透明電極膜２７−１の厚さは通常２５〜１００μｍであり、上部電極支持体２５−１の厚さは通常は２５〜２０００μｍである。これらを積層する粘着剤層２３−１の厚さは上述の通り、１０〜１０００μｍの範囲内、好ましくは２５〜５００μｍの範囲内にある。
【００６８】
同様に抵抗膜方式のタッチパネルユニットにおいて、深部の支持体２１−２の厚さは通常は２５〜２０００μｍであり、下部透明電極膜２７−２の厚さは通常２５〜１００μｍであり、上部電極支持体２５−２の厚さは通常は２５〜２０００μｍである。これらを積層する粘着剤層２３−２の厚さは上述の通り、２５〜１０００μｍの範囲内、好ましくは２５〜５００μｍの範囲内にある。
また、抵抗膜方式のタッチパネルユニット１０−１において、中央に形成されている間隙の幅は、通常は１〜２０００μｍの範囲内にある。
【００６９】
他方、静電容量方式のタッチパネルユニット１０−２は、一般にはガラス、ポリカーボネート（ＰＣ）、ポリエチレンテレフタレート、シクロオレフィンポリマー（ＣＯＰ）、ポリメチルメタクリレートなどの透明性の高い部材からなる中央支持体６０を挟んで上部積層体１５−１と下部積層体１５−２とを配置された構造を有していることが多い。
【００７０】
静電容量方式のタッチパネル１０−２における上部積層体１５−１では、中央支持体６０に接触して透明導電膜５７−１が配置されており、最表面は、カバーガラスあるいはポリエチレンテレフタレート（ＰＥＴ）、ポリカーボネート（ＰＣ）、ポリメチルメタクリレート（ＰＭＭＡ）、シクロオレフィンポリマー（ＣＯＰ）等の光透過性部材からなる表面支持体５１−１が配置されている。この透明導電膜５７−１と表面支持体５１−１とを接着するように本発明の粘着シートからなる粘着剤層５３−１が配置されており、この粘着剤層５３−１は、透明導電膜５７−１と直接接触している。
【００７１】
一方、静電容量方式のタッチパネルユニット１０−２における上部積層体１５−２では、中央支持体６０に接触して透明導電膜５７−２が配置されており、最深部には、カバーガラスあるいはポリエチレンテレフタレート（ＰＥＴ）、ポリカーボネート（ＰＣ）、ポリメチルメタクリレート（ＰＭＭＡ）、シクロオレフィンポリマー（ＣＯＰ）等の光透過性部材からなる表面支持体５１−２が配置されている。この透明導電膜５７−２と最深部の表面支持体５１−２とを接着するように本発明の粘着シートからなる粘着剤層５３−２が配置されており、この粘着剤層５３−２は、透明導電膜５７−２と直接接触している。
静電容量方式のタッチパネルユニット１０−２において、最深部の表面支持体５１−２は、ディスプレイと対面するように配置される。
【００７２】
上記静電容量方式のタッチパネルユニット１０−２において、上部積層体５１−１の厚さは通常は１７５〜３０００μｍ、上部透明電極膜５７−１の厚さは通常は２５〜１００μｍであり、両者を接着する粘着剤層５３−１の厚さは上述のように１０〜１０００μｍである。また下部積層体１５−２において、下部透明電極膜５７−２の厚さは通常は２５〜１００μｍであり、最深部の表面支持体５１-2の厚さは通常は２５〜２０００μｍであり、両者を接着する粘着剤層の厚さは上述のように２５〜１０００μｍである。また、上記上部積層体１５−１と下部積層体１５−２の間にある中央支持体６０の厚さは、通常は２５〜２０００μｍの範囲内にある。
【００７３】
なお、上部電極膜５１−１および下部電極膜５１−２は、回路を形成している。また、図２に示す静電容量方式のタッチパネルユニット１０−２においては、上部電極膜１０−２をＸ軸方向およびＹ軸方向にそれぞれ独立に設けられた二系列の回路とすることにより、下部積層体１５−２を省略することもできる。
静電容量方式のタッチパネルにおいては、タッチパネルユニット１０−２の表面に指が接触することによる接触部分の静電容量の変化を読み取って接触位置を検知する。
【００７４】
上記のようなタッチパネルユニットには、例えば図２にＡで示す縁部の表面支持体５１−１の粘着剤と接触する面に額縁印刷が施される。この額縁印刷部分を図３に拡大して示す。図３において額縁印刷部分は付番６２で示されている。この額縁印刷部分６２の厚さ（ｔ０）は通常１０〜５０μｍであり、その断面はほぼ矩形に形成されている。粘着剤層５３−１は、上述した本発明の粘着シートを表面支持体５１−１に貼着することにより形成されるので、粘着シートに形成された粘着剤層が硬質で形態追随性に乏しいと、図４（イ）に示すように額縁印刷部分６２の端部であって表面支持体５１−１との間に粘着剤層５３−１が表面支持体５１−１および額縁印刷部分６２の縁部のいずれにも接触していない空隙６４が形成されてしまう。この部分は本来，図４（ロ）に示すように空隙６４を形成せずに表面支持体５１−１および額縁印刷部分６２の縁部に粘着剤層５３−１が密着しなければならない。
【００７５】
しかしながら、従来のように重量平均分子量が４０万〜１６０万の粘着剤をベースにした粘着剤においては、こうした非常に微細な形態の変化に粘着剤層の形状が変化しきれずに、空隙６４が形成されてしまうのである。
【００７６】
表面支持体、粘着剤層および（支持体を有することもある）透明電極膜が積層された本発明のタッチパネル用積層体を構成する粘着剤層５３-1は、上述のように特定の組成を有し、重量平均分子量（Ｍｗ）が５万以上４０万未満の主アクリル系ポリマー（Ａ）を用いると共に、特定の組成を有する重量平均分子量１０万未満の低分子量（メタ）アクリル系ポリマー（Ｂ）を用いて、これらをイソシアネート架橋剤（Ｃ）で架橋することにより、非常に優れた形態追随性を有しており、額縁印刷部分６２の周辺に空隙６４が形成されることがない。
【００７７】
また、本発明のタッチパネル用積層体が、図５に示すように支持体５１−２としてポリカーボネート（ＰＣ）のようにアウトガスの発生し易い部材を用いた場合、例えば耐熱試験条件８０℃の条件で試験を行うと支持体からのアウトガスが発生して支持体と粘着剤層との間に気泡６６を生じさせることがある。また、アウトガスが発生しない支持体を用いたとしても、支持体と粘着剤層との接着の際に泡６８を巻き込むことがあり、温度変化によってこの気泡が成長すれば発泡原因となる。本発明の粘着剤は、特定の組成を有し、重量平均分子量（Ｍｗ）が５万以上４０万未満の主アクリル系ポリマー（Ａ）を用いると共に、特定の組成を有する重量平均分子量１０万未満の低分子量（メタ）アクリル系ポリマー（Ｂ）を用いて、これらをイソシアネート架橋剤（Ｃ）で架橋しているので、非常に高い凝集力を有しており、上記のようなアウトガスによる発泡および巻き込み気泡の成長による発泡を高い凝集力によって抑え込むことができる。従って、本発明のタッチパネル用積層体では、上記のような発泡は殆ど観察されないようにすることができる。
【００７８】
また、タッチパネル用積層体では、耐久試験条件（６０℃、９０％）に部材を放置すると、図６に示すように、支持体側及び端部から水分が浸入することがある。温度が高い条件では、この浸入した水分が析出することはないが、温度が下がると浸入した水分が析出し、目に見える大きさの液滴を形成することで、タッチパネル用積層体が白化し、ヘイズ値が上昇する。本発明のタッチパネル用積層体を形成する粘着剤層は、特定の組成を有することにより支持体層や端部から水分が浸入しても、水分が粘着剤層中に分散され、目に見える大きさの液滴を形成しないため、白化現象によるヘイズ値の上昇が極めて発生しにくい。
【００７９】
さらに、本発明の粘着剤には酸性基が実質的に含有されていないので、金属あるいは金属酸化物からなる透明導電膜にこの粘着剤が直接接触したとしても、透明電極膜の抵抗値の変化は最大でも１０％程度であり、この変化量はタッチパネルを駆動させる上では全く問題にならない量である。
【００８０】
上記のように本発明のタッチパネル用積層体は、粘着剤として特定の組成を有する重量平均分子量５万以上４０万未満の主アクリル系ポリマー（Ａ）と、特定の基を有する低分子量（メタ）アクリル系ポリマー（Ｂ）と、イソシアネート系架橋剤（Ｃ）とを有する粘着剤を用いて支持体と透明導電性膜とを粘着しており、優れた形態追随性を有しており、縁部に形成された額縁印刷部分に空隙が形成されることなく、また、巻き込みによる発泡およびアウトガスによる発泡の両者を抑えることができ、さらに水分を析出させないので粘着剤層が白化してヘイズ値が上昇することもない。
【実施例】
【００８１】
次に本発明の実施例を示して本発明をさらに詳細に説明するが本発明はこれらによって限定されるものではない。
以下に示す方法により、粘着剤の重量平均分子量、ゲル分率、不揮発分、湿熱白化性、耐熱発泡性、ＩＴＯ腐食性、塗工性、作業性、段差追随性、接着強度を測定した。
【００８２】
〔測定方法〕
＜分子量＞
ゲルパーミエーションクロマトグラフィ（ＧＰＣ）を用いて、標準ポリスチレン換算による重量平均分子量（Ｍｗ）を求めた。
測定条件
装置：ＨＬＣ-８１２０ＧＰＣ（東ソー（株）製）
カラム：ＴＳＫ-ＧＥＬ  ＨＸＬ-Ｈ（ガードカラム、東ソー（株）製）
ＴＳＫ-ＧＥＬ  ７０００ＨＸＬ（東ソー（株）製）
ＴＳＫ-ＧＥＬ  ＧＭＨＸＬ（東ソー（株）製）
ＴＳＫ-ＧＥＬ  ＧＭＨＸＬ（東ソー（株）製）
ＴＳＫ-ＧＥＬ  Ｇ２５００ＨＸＬ（東ソー（株）製）
サンプル濃度：１．０ｍｇ／ｃｍ３となるようにテトラヒドロフランで希釈
移動相溶媒：テトラヒドロフラン
流速：１．０ｃｍ３／ｍｉｎ
カラム温度：４０℃
【００８３】
＜ゲル分率＞
２３℃で７日間熟成後の粘着剤約０．１ｇをサンプリング瓶に採取し、酢酸エチル３０ccを加えて４時間振盪した後、このサンプル瓶の内容物を２００メッシュのステンレス製金網で濾過し、金網上の残留物を１００℃で２時間乾燥して乾燥重量を測定し、次式により求めた。
ゲル分率（％）＝（乾燥重量／粘着剤採取重量）×１００
【００８４】
＜ヘイズ＞
得られた粘着シートの片面の剥離シートを剥がして、厚み２５μｍポリエチレンテレフタレートフィルムを貼り合わせ、５０ｍｍ×５０ｍｍのサイズに裁断した。次いで、もう一方の剥離フィルムを剥がして、厚み２ｍｍＰＣ板に貼り合わせ、５０℃、５ａｔｍのオートクレーブで２０分間処理した後、１時間静置して試験片を作成した。
【００８５】
作成した試験片の耐久試験前のヘイズを測定した後、６０℃、９０％環境下、８５℃、８５％環境下にそれぞれ静置した。５００時間経過後、試験片を取り出して、常温で１時間静置した後、ヘイズを測定し、耐久試験前のヘイズとの差を求めた。
ヘイズの測定には、ＭＨ−１５０（村上色彩技術研究所（株）製）を用いた。
【００８６】
＜発泡＞
得られた粘着シートの片側の剥離シートを剥がし、ＩＴＯを蒸着した厚み２５μｍポリエチレンテレフタレートフィルムを貼り合わせて、５０ｍｍ×５０ｍｍのサイズに裁断した。次いで、もう一方の剥離フィルムを剥がして、厚み２ｍｍＰＣ板に貼り合わせ、５０℃、５ａｔｍのオートクレーブで２分間処理した後、１時間静置して試験片を作成した。
【００８７】
作成した試験片の耐久試験用のヘイズを測定した後、６０℃、９０％環境下、８５℃、ｄｒｙ環境下、８５℃、８５％環境下にそれぞれ静置した。５００時間経過後の試験片を取り出し、常温下で１時間静置下後、目視で発泡の度合いを確認した。
評価の基準は以下の通りである
【００８８】
（評価）    （内容）
◎  ：目視では粘着剤層に気泡は確認できない。
○  ：目視で僅かに気泡が確認できる。
△  ：実用可能な程度であるが、目視ではっきりと気泡が確認できる。
×  ：大きな気泡が確認できる。また、粘着剤層が基材または被着体から浮いている。
【００８９】
＜ＩＴＯ抵抗変化率＞
発泡試験において、予め発泡試験前の抵抗値を測定しておき、次いで８５℃、８５％環境下に置かれた試験片の抵抗値を測定し、抵抗値の変化率を求めた。
なお、抵抗値は、テスター（三和電気計器（株）製、デジタルマルチメーターＰＣ５１０）を用いて測定した。
【００９０】
＜対ＩＴＯ接着力＞
得られた粘着シートの片面の剥離処理されたポリエチレンテレフタレートフィルム（ＰＥＴフィルム）を剥がし、２５μｍＰＥＴフィルムを貼り合わせ、幅２５ｍｍに裁断して試験片を作成した。
次いで、試験片のもう一方の剥離性ＰＥＴフィルムを剥がして、ＩＴＯを蒸着したＰＥＴフィルムに貼り合わせた。
試験片を剥離し、その剥離強度から対ＩＴＯ接着力を求めた。
【００９１】
＜段差追従性＞
得られた粘着シートの片面の剥離処理されたＰＥＴフィルムを剥がし、２５μｍＰＥＴフィルムを貼り合わせ、５０ｍｍ×５０ｍｍに裁断して試験片を作成した。
次いで、２５ｍｍ×２５ｍｍに裁断したＰＥＴフィルムをガラス板上に置き、作成した試験片のもう一方の面の剥離処理されたＰＥＴフィルムを剥がし、ガラス板上のＰＥＴフィルムを、全面を覆うように貼り付け、８０℃環境下に５００時間静置した後、常温下に１時間静置し、段差部分の外観を目視によって観察した。
【００９２】
（評価）    （内容）
◎  ：目視では貼りつけ段差部分に気泡は確認できない。
○  ：目視で貼りつけ段差部分に僅かに気泡が確認できる。
△  ：実用可能な程度であるが、貼りつけ段差部分に、目視ではっきりと気泡が確認できる。
×  ：貼りつけ段差部分に大きな気泡が確認できる。また、粘着剤層が基材または被着体から浮いている。
【００９３】
＜不揮発分＞
秤量したブリキシャーレ（ｎ１）に（メタ）アクリル系ポリマー溶液を１ｇ程度入れ合計重量（ｎ２）を秤量下後、１０５℃で３時間加熱した。その後、このブリキシャーレを室温のデシケータ内に１時間静置し、次いで再度秤量し、加熱後の合計重量（ｎ３）を測定した。得られた重量測定値（ｎ１〜ｎ３）を用いて下記式から不揮発分を算出した。
不揮発分（％）＝１００×［加熱後重量（ｎ３−ｎ１）／加熱前重量（ｎ２−ｎ１）］
【００９４】
＜主アクリル系ポリマーの合成例＞
〔製造例１〕
攪拌機、環流冷却器、温度計および窒素導入管を備えた反応装置に、メトキシエチルアクリレート（ＭＥＡ）６０重量部、ブチルアクリレート（ＢＡ）３６重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
【００９５】
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー１（主ポリマー１）を得た。得られた主ポリマーについてＦｏｘの式により求めたガラス転移温度（Ｔｇ）は、−５１℃である。
【００９６】
〔製造例２〕
攪拌機、環流冷却器、温度計および窒素導入管を備えた反応装置に、エトキシジエチレングリコールアクリレート（ＥＣＡ）６０重量部、ブチルアクリレート（ＢＡ）３６重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー２（主ポリマー２）を得た。得られた主ポリマーについてＦｏｘの式により求めたガラス転移温度（Ｔｇ）は、−６０℃である。
【００９７】
〔製造例３〕
攪拌機、環流冷却器、温度計および窒素導入管を備えた反応装置に、メトキシエチルアクリレート（ＭＥＡ）９０重量部、ブチルアクリレート（ＢＡ）６重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー３（主ポリマー３）を得た。得られた主ポリマーについてＦｏｘの式により求めたガラス転移温度（Ｔｇ）は、−４８℃である。
【００９８】
〔製造例４〕
攪拌機、環流冷却器、温度計および窒素導入管を備えた反応装置に、メトキシエチルアクリレート（ＭＥＡ）６０重量部、ブチルアクリレート（ＢＡ）３３重量部、２−ヒドロキシエチルアクリレート（２−ＨＥＡ）７重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー４（主ポリマー４）を得た。得られた主ポリマーについてＦｏｘの式により求めたガラス転移温度（Ｔｇ）は、−４９℃である。
【００９９】
〔製造例５〕
攪拌機、環流冷却器、温度計および窒素導入管を備えた反応装置に、メトキシエチルアクリレート（ＭＥＡ）２０重量部、ブチルアクリレート（ＢＡ）７６重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー５（主ポリマー５）を得た。得られた主ポリマーについてＦｏｘの式により求めたガラス転移温度（Ｔｇ）は、−５２℃である。
【０１００】
〔製造例６〕
攪拌機、環流冷却器、温度計および窒素導入管を備えた反応装置に、メトキシエチルアクリレート（ＭＥＡ）２０重量部、ブチルアクリレート（ＢＡ）１６重量部、２−エチルヘキシルアクリレート（２−ＥＨＡ）６０重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー６（主ポリマー６）を得た。得られた主ポリマーについてＦｏｘの式により求めたガラス転移温度（Ｔｇ）は、−６１℃である。
【０１０１】
〔製造例７〕
攪拌機、環流冷却器、温度計および窒素導入管を備えた反応装置に、メトキシエチルアクリレート（ＭＥＡ）６０重量部、ブチルアクリレート（ＢＡ）３９重量部、２−ヒドロキシエチルアクリレート（２−ＨＥＡ）１重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー７（主ポリマー７）を得た。得られた主ポリマーについてＦｏｘの式により求めたガラス転移温度（Ｔｇ）は、−５２℃である。
【０１０２】
〔製造例８〕
攪拌機、環流冷却器、温度計および窒素導入管を備えた反応装置に、メトキシエチルアクリレート（ＭＥＡ）６０重量部、ブチルアクリレート（ＢＡ）３７重量部、２−ヒドロキシエチルアクリレート（２−ＨＥＡ）３重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー８（主ポリマー８）を得た。得られた主ポリマーについてＦｏｘの式により求めたガラス転移温度（Ｔｇ）は、−５０℃である。
【０１０３】
〔製造例９〕
攪拌機、環流冷却器、温度計および窒素導入管を備えた反応装置に、メトキシエチルアクリレート（ＭＥＡ）６０重量部、ブチルアクリレート（ＢＡ）３５重量部、２−ヒドロキシエチルアクリレート（２−ＨＥＡ）５重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー９（主ポリマー９）を得た。得られた主ポリマーについてＦｏｘの式により求めたガラス転移温度（Ｔｇ）は、−５０℃である。
【０１０４】
〔製造例１０〕
攪拌機、環流冷却器、温度計および窒素導入管を備えた反応装置に、メトキシエチルアクリレート（ＭＥＡ）６０重量部、ブチルアクリレート（ＢＡ）３１重量部、２−ヒドロキシエチルアクリレート（２−ＨＥＡ）９重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー１０（主ポリマー１０）を得た。得られた主ポリマーについてＦｏｘの式により求めたガラス転移温度（Ｔｇ）は、−４９℃である。
【０１０５】
〔製造例１１〕
攪拌機、環流冷却器、温度計および窒素導入管を備えた反応装置に、メトキシエチルアクリレート（ＭＥＡ）６０重量部、ブチルアクリレート（ＢＡ）３９重量部、アクリル酸（AA）１重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー１１（主ポリマー１１）を得た。得られた主ポリマーについてＦｏｘの式により求めたガラス転移温度（Ｔｇ）は、−５１℃である。
【０１０６】
〔製造例１２〕
攪拌機、環流冷却器、温度計および窒素導入管を備えた反応装置に、メトキシエチルアクリレート（ＭＥＡ）１０重量部、ブチルアクリレート（ＢＡ）８６重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー１２（主ポリマー１２）を得た。得られた主ポリマーについてＦｏｘの式により求めたガラス転移温度（Ｔｇ）は、−５２℃である。
【０１０７】
〔製造例１３〕
攪拌機、環流冷却器、温度計および窒素導入管を備えた反応装置に、メトキシエチルアクリレート（ＭＥＡ）１０重量部、２−エチルヘキシルアクリレート（２−ＥＨＡ）８６重量部、２−ヒドロキシエチルアクリレート（２−ＨＥＡ）４重量部および酢酸エチル（ＥｔＡｃ）１００重量部、メチルエチルケトン（ＭＥＫ）２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量３０万の主アクリル系ポリマー１３（主ポリマー１３）を得た。得られた主ポリマーについてＦｏｘの式により求めたガラス転移温度（Ｔｇ）は、−６５℃である。
【０１０８】
〔製造例１４〕
攪拌機、環流冷却器、温度計および窒素導入管を備えた反応装置に、メトキシエチルアクリレート（ＭＥＡ）６０重量部、ブチルアクリレート（ＢＡ）３６重量部、２−ヒドロキシエチルアクリレート（２−ＨＥＡ）４重量部および酢酸エチル（ＥｔＡｃ）１２０重量部を仕込み、窒素ガスを導入しながら７０℃に昇温した。
次いで、アゾビスイソブチロニトリル（ＡＩＢＮ）０．２重量部を加え、窒素雰囲気下、７０℃で５時間重合反応を行った。
反応終了後、酢酸エチル（ＥｔＡｃ）にて希釈し、固形分濃度３０％に調整し、重量平均分子量６０万の主アクリル系ポリマー１４（主ポリマー１４）を得た。得られた主ポリマーについてＦｏｘの式により求めたガラス転移温度（Ｔｇ）は、−５０℃である。
【０１０９】
〔製造例１５〕
攪拌機、環流冷却器、温度計および窒素導入管を備えた反応装置に、メトキシエチルアクリレート（ＭＥＡ）６０重量部、ブチルアクリレート（ＢＡ）３６重量部、２−ヒドロキシエチルアクリレート（２−ＨＥＡ）４重量部およびメチルエチルケトン（ＭＥＫ）１５０重量部を仕込み、窒素ガスを導入しながら７０℃に昇温した。
次いで、アゾビスイソブチロニトリル（ＡＩＢＮ）０．５重量部を加え、窒素雰囲気下、７０℃で５時間重合反応を行った。
反応終了後、酢酸エチル（ＥｔＡｃ）にて希釈し、固形分濃度３０％に調整し、重量平均分子量３万の主アクリル系ポリマー１５（主ポリマー１５）を得た。得られた主ポリマーについてＦｏｘの式により求めたガラス転移温度（Ｔｇ）は、−５０℃である。
【０１１０】
【表１】
0005651073.tif 000002
【０１１１】
＜低分子量（メタ）アクリル系ポリマーの合成＞
〔製造例１６〕
攪拌機、環流冷却器、温度計および窒素導入管を備えた反応装置に、シクロヘキシルメタクリレート（ＣＨＭＡ）９０重量部、ジメチルアミノエチルメタクリレート（ＤＭ）１０重量部およびトルエン１００重量部を仕込み、窒素ガスを導入しながら８５℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー１（低分子量体１）を得た。得られた低分子量体についてＦｏｘの式により求めたガラス転移温度（Ｔｇ）は、６０℃である。
【０１１２】
〔製造例１７〕
攪拌機、環流冷却器、温度計および窒素導入管を備えた反応装置に、シクロヘキシルメタクリレート（ＣＨＭＡ）９０重量部、アクリルアミド（ＡＭ）１０重量部およびトルエン１００重量部を仕込み、窒素ガスを導入しながら８６℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー２（低分子量体２）を得た。得られた低分子量体についてＦｏｘの式により求めたガラス転移温度（Ｔｇ）は、７３℃である。
【０１１３】
〔製造例１８〕
攪拌機、環流冷却器、温度計および窒素導入管を備えた反応装置に、シクロヘキシルメタクリレート（ＣＨＭＡ）９０重量部、アクリロイルモルホリン（ＡＣＭＯ）１０重量部およびトルエン１００重量部を仕込み、窒素ガスを導入しながら８７℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー３（低分子量体３）を得た。得られた低分子量体についてＦｏｘの式により求めたガラス転移温度（Ｔｇ）は、７２℃である。
【０１１４】
〔製造例１９〕
攪拌機、環流冷却器、温度計および窒素導入管を備えた反応装置に、シクロヘキシルメタクリレート（ＣＨＭＡ）９０重量部、ｎ−ビニルピロリドン（ｎ−ＶＰ）１０重量部およびトルエン１００重量部を仕込み、窒素ガスを導入しながら８８℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー４（低分子量体４）を得た。得られた低分子量体についてＦｏｘの式により求めたガラス転移温度（Ｔｇ）は、６７℃である。
【０１１５】
〔製造例２０〕
攪拌機、環流冷却器、温度計および窒素導入管を備えた反応装置に、メチルメタクリレート（ＭＭＡ）９０重量部、ジメチルアミノエチルメタクリレート（ＤＭ）１０重量部およびトルエン１００重量部を仕込み、窒素ガスを導入しながら８９℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー５（低分子量体５）を得た。得られた低分子量体についてＦｏｘの式により求めたガラス転移温度（Ｔｇ）は、９４℃である。
【０１１６】
〔製造例２１〕
攪拌機、環流冷却器、温度計および窒素導入管を備えた反応装置に、イソボロニルアクリレート（IBXA）９０重量部、ジメチルアミノエチルメタクリレート（ＤＭ）１０重量部およびトルエン１００重量部を仕込み、窒素ガスを導入しながら９０℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー６（低分子量体６）を得た。得られた低分子量体についてＦｏｘの式により求めたガラス転移温度（Ｔｇ）は、８７℃である。
【０１１７】
〔製造例２２〕
攪拌機、環流冷却器、温度計および窒素導入管を備えた反応装置に、シクロヘキシルメタクリレート（ＣＨＭＡ）４０重量部、メチルメタクリレート（ＭＭA）５０重量部、ジメチルアミノエチルメタクリレート（ＤＭ）１０重量部およびトルエン１００重量部を仕込み、窒素ガスを導入しながら９１℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー７（低分子量体７）を得た。得られた低分子量体についてＦｏｘの式により求めたガラス転移温度（Ｔｇ）は、７４℃である。
【０１１８】
〔製造例２３〕
攪拌機、環流冷却器、温度計および窒素導入管を備えた反応装置に、シクロヘキシルメタクリレート（ＣＨＭＡ）９７重量部、ジメチルアミノエチルメタクリレート（ＤＭ）３重量部およびトルエン１００重量部を仕込み、窒素ガスを導入しながら９２℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー８（低分子量体８）を得た。得られた低分子量体についてＦｏｘの式により求めたガラス転移温度（Ｔｇ）は、６４℃である。
【０１１９】
〔製造例２４〕
攪拌機、環流冷却器、温度計および窒素導入管を備えた反応装置に、メチルメタクリレート（ＭＭＡ）９５重量部、ジメチルアミノエチルメタクリレート（ＤＭ）５重量部およびトルエン１００重量部を仕込み、窒素ガスを導入しながら９３℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー９（低分子量体９）を得た。得られた低分子量体についてＦｏｘの式により求めたガラス転移温度（Ｔｇ）は、９２℃である。
【０１２０】
〔製造例２５〕
攪拌機、環流冷却器、温度計および窒素導入管を備えた反応装置に、シクロヘキシルメタクリレート（ＣＨＭＡ）９０重量部、アクリル酸（ＡＡ）１０重量部およびトルエン１００重量部を仕込み、窒素ガスを導入しながら９４℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１万の低分子量（メタ）アクリル系ポリマー１０（低分子量体１０）を得た。得られた低分子量体についてＦｏｘの式により求めたガラス転移温度（Ｔｇ）は、９７℃である。
【０１２１】
〔製造例２６〕
攪拌機、環流冷却器、温度計および窒素導入管を備えた反応装置に、シクロヘキシルメタクリレート（ＣＨＭＡ）９０重量部、ジメチルアミノエチルアクリレート（ＤＭ）１０重量部およびトルエン１００重量部を仕込み、窒素ガスを導入しながら９５℃に昇温した。
次いで、アゾビスイソブチロニトリル（ＡＩＢＮ）０．５重量部を加え、窒素雰囲気下、７０℃で５時間重合反応を行った。
反応終了後、トルエンにて希釈し、固形分濃度３０％に調整し、重量平均分子量１２万の低分子量（メタ）アクリル系ポリマー１１（低分子量体１１）を得た。得られた低分子量体についてＦｏｘの式により求めたガラス転移温度（Ｔｇ）は、９４℃である。
【０１２２】
【表２】
0005651073.tif 000003
【０１２３】
〔実施例１〜２１〕
以下に示す表３、表４に記載した割合（固形分）で主ポリマーと低分子量体とを混合し、硬化剤を添加して粘着剤組成物を得た（固形分含有率：３０重量％）。
得られた粘着剤組成物を剥離処理されたポリエチレンテレフタレート（ＰＥＴ）フィルム上に乾燥厚さが５０μｍになるように塗工し、８０℃で２分間乾燥させて溶媒を除去した後、もう一方の粘着剤表面に剥離処理されたＰＥＴフィルムを貼り合わせて２３℃で７日間エージングを行い、粘着シートを得た。
得られた粘着シートを用いてゲル分率、ヘイズ変化、発泡、段差追随性（段差追従性）、ＩＴＯ抵抗変化率および対ＩＴＯ粘着力を測定した。結果を表３および表４に併せて記載する。
【０１２４】
〔比較例１〜１０〕
以下に示す表５に記載した割合（固形分）で主ポリマーと低分子量体とを混合し、硬化剤を添加して粘着剤組成物を得た（固形分含有率：３０重量％）。
得られた粘着剤組成物を剥離処理されたポリエチレンテレフタレート（ＰＥＴ）フィルム上に乾燥厚さが５０μｍになるように塗工し、８０℃で２分間乾燥させて溶媒を除去した後、もう一方の粘着剤表面に剥離処理されたＰＥＴフィルムを貼り合わせて２３℃で７日間エージングを行い、粘着シートを得た。
得られた粘着シートを用いてゲル分率、ヘイズ変化、発泡、段差追随性（段差追従性）、ＩＴＯ抵抗変化率および対ＩＴＯ粘着力を測定した。結果を表５に併せて記載する。
【０１２５】
【表３】
0005651073.tif 000004
【０１２６】
【表４】
0005651073.tif 000005
【０１２７】
【表５】
0005651073.tif 000006
【符号の説明】
【０１２８】
１０−１・・・抵抗膜方式のタッチパネルユニット
１０−２・・・静電容量方式のタッチパネルユニット
１１−１・・・上部積層体
１３−１・・・下部積層体
１５−１・・・上部積層体
１５−２・・・下部積層体
２１−１・・・表面支持体
２１−２・・・深部の表面支持体
２３−１・・・粘着剤層
２３−２・・・粘着剤層
２５−１・・・上部電極支持体
２５−２・・・下部電極支持体
２７−１・・・透明導電膜
２７−２・・・透明導電膜
３０・・・貼り合わせ剤
３２・・・スペーサー
３４・・・間隙
５１−１・・・表面支持体
５１−２・・・表面支持体
５３−１・・・粘着剤層
５７−１・・・透明導電膜
５７−２・・・透明導電膜
６０・・・中央支持体
６２・・・額縁印刷部分
６４・・・空隙
６６・・・気泡
６８・・・泡
【図１】
0005651073.tif 000007
【図２】
0005651073.tif 000008
【図３】
0005651073.tif 000009
【図４】
0005651073.tif 000010
【図５】
0005651073.tif 000011
【図６】
0005651073.tif 000012